FR 2952041 A1 20110506 FR 0957610 A 20091029 Film multicouche de paroi de poche à soudures destinée à un produit biopharmaceutique L'invention est relative au processus de fabrication et à la constitution de films multicouche de paroi de poche du type des poches comportant des soudures et spécialement destinées à être emplies de produits biopharmaceutiques. L'invention a plus particulièrement pour objet un film contact monocouche spécialement destiné à être associé à un film fonctionnel multicouche ; l'application d'une matière choisie à la constitution d'un tel film contact monocouche ; un film fonctionnel multicouche spécialement destiné à être associé au film contact monocouche ; le procédé de fabrication d'un film multicouche final de paroi de poche à partir d'un film contact monocouche et d'un film fonctionnel multicouche; un film multicouche final réalisé selon ce procédé et comprenant un film contact monocouche et un film fonctionnel multicouche ; une poche comportant une paroi formant enveloppe en un tel film multicouche final ; et enfin un agencement d'une structure de fabrication d'une pluralité de films multicouche finals de paroi de poche comprenant un tel film contact et un tel film fonctionnel multicouche. On entend ici par produit biopharmaceutique, un produit issu de la biotechnologie - milieux de cultures, cultures cellulaires, solutions tampon, liquides de nutrition artificielle, produits sanguins et dérivés de produits sanguins - ou un produit pharmaceutique ou plus généralement un produit destiné à être utilisé dans le domaine médical. Aux fins d'élaboration ou de conservation d'un tel produit biopharmaceutique, on connaît un processus consistant à le placer dans une poche faisant partie d'un dispositif spécialement destiné à cette fin. Un tel dispositif comprend la poche en question, et au moins un organe fonctionnel, dont au moins un port (entrée ou sortie), et, le cas échéant, un ou plusieurs dispositifs de mélange, aération... On connaît de telles poches dont les deux grandes parois soudées l'une à l'autre. Une fois expansées, elles ont un volume limité et restent relativement peu épaisses, ce qui justifie qu'on les appelle souvent poches 2D (D signifiant dimensions). On connaît aussi des poches 3D qui comportent deux parois d'extrémité et une paroi latérale pouvant être pliée à plat ou dépliée déployée, soudées entre elles, le volume pouvant atteindre 3.000 litres, voire plus. De telles poches 3D sont décrites dans le document W000/04131 ou commercialisées par la société Sartorius sous la marque FLEXEL® 3D. Les parois des poches comportent des soudures, au moins sur elles-mêmes et sur le au moins un organe fonctionnel. Les parois des poches sont essentiellement continues dans leur ensemble et comportent une face extérieure en contact avec l'environnement extérieur de la poche et une face intérieure avec laquelle est en contact le produit pharmaceutique emplissant la poche. Une telle paroi de poche doit avoir une propriété barrière à haut degré d'étanchéité aux gaz. De par sa robustesse, elle doit être apte mécaniquement à contenir le produit biopharmaceutique se trouvant dans la poche, dont le volume peut être plus ou moins important. Elle doit également être de nature à éviter les interactions indésirables avec l'environnement ou le produit biopharmaceutique, par exemple lors de la fabrication, du transport ou du stockage. Elle doit être propre, notamment au regard des particules ou sous l'angle biologique. Elle doit être non dégradable et présenter une haute résistance chimique. Elle doit être apte, également, à permettre que l'élaboration ou la conservation du produit biopharmaceutique soit assuré avec sécurité. Elle doit pouvoir être soudée, comme précédemment indiqué. Elle doit pouvoir être, aisément et sans détérioration, pliée et dépliée. Elle doit présenter des qualités au regard notamment de l'adhérence, de la souplesse, de l'opacité ou au contraire de la transparence, ces caractéristiques n'étant nullement exclusives d'autres. Enfin, l'approvisionnement des poches doit pouvoir être assuré en temps, en quantité et en qualité, ce qui implique que les films constitutifs des parois soient eux-mêmes disponibles en temps, en quantité et en qualité. Cette exigence nécessite de recourir à un nombre limité de technologies et d'opérations, à partir de composants aisément combinables selon les structures requises. Elle nécessite également d'éviter les goulots d'étranglement d'approvisionnement, de logistique et de fabrication. Elle nécessite également que le fabricant de la poche ait un contrôle étroit sur les points clés du processus conduisant à l'élaboration de la poche. On sait qu'une telle paroi de poche est réalisée à partir d'un film multicouche, ici appelé indifféremment «film multicouche final » ou «film final ». Un tel film combine plusieurs couches de matières choisies pour remplir les différentes exigences attendues du film multicouche final. Ces couches sont solidarisées les unes avec les autres, par lamination ou coextrusion. L'utilisateur final d'un tel film multicouche final est le plus souvent très soucieux de la sécurité à long terme de son approvisionnement. II souhaite pouvoir contrôler les résines à partir desquelles les films sont fabriqués, mais aussi le processus de fabrication du film. En outre, l'utilisateur final souhaite optimiser les prix de revient et les plateformes technologiques. II souhaite limiter les opérations de validations rendues nécessaires pour toute nouvelle structure film multicouche final, notamment toute nouvelle structure dans laquelle est modifiée la couche au contact avec le produit biopharmaceutique. Enfin, l'utilisateur final souhaite avoir à disposition des films adaptés aux exigences de plus en plus grandes de flexibilité en ce qui concerne la structure du film multicouche final, l'importance des séries fabriquées, et adapté également aux exigences de design des poches, et ce dans le cadre d'un nombre limité de plateformes technologiques et les contraintes précédemment indiquées. En effet, en matière d'utilisation des poches pour le domaine biopharmaceutique, il existe une exigence de polyvalence en fonction notamment du produit biopharmaceutique (nature, élaboration, conditions de conservation...), des caractéristiques de la poche (capacité, forme, conditions d'usage, applications réalisées à l'aide de la poche (stockage, mélange, bioréaction...)...). Cette polyvalence ne peut être obtenue à partir d'une seule et unique structure de film multicouche final, du moins à des conditions économiques acceptables. II est donc nécessaire de prévoir une grande variété de films multicouche finals de sorte à pouvoir répondre à la grande polyvalence des usages souhaités. Le document US 6361843 décrit une structure particulière de film multicouche final, formant une entité en soi, comprenant une couche centrale, une couche contact interne et une couche externe, chacune en une matière choisie, et deux couches de liaison assurant la liaison entre la couche centrale et d'un côté, la couche contact interne et de l'autre côté la couche externe. Un tel film multicouche final est réalisé par coextrusion. Le document US 5 164 258 décrit une structure analogue réalisée par coextrusion ou lamination. De telles structures particulières ne permettent pas la polyvalence d'usage souhaitée, laquelle ne peut être satisfaite qu'en disposant d'autant de structures particulières que d'usages particuliers envisagés, avec tous les inconvénients qui en résultent : nécessité de fabriquer, stocker, transporter et gérer une gamme étendue de films, risque de rupture de la chaîne d'approvisionnement en film, coût, manque de flexibilité. En outre, chaque structure particulière, en tant que produit fini fourni au client final étant différente des autres, nécessite d'être testée et approuvée, même si la couche interne de contact avec le produit biopharmaceutique est toujours la même. Le document EP-A-0698487 propose l'utilisation d'une pellicule étanche multicouche ayant comme couche la plus à l'intérieur une première couche constituée d'au moins une résine telle que le polyéthylène basse densité ou le polypropylène, une troisième couche en copolymère d'éthylène alcool et vinyle étant stratifiée sur le côté externe de la première couche, une deuxième couche servant de couche adhésive entre la première et la troisième couches, afin d'empêcher les contaminants de migrer depuis l'extérieur de la troisième couche vers la première couche. Le cas échéant, il est prévu une quatrième, une cinquième couche. L'invention se situe dans le cadre des poches comportant des soudures et destinées à être emplies de produit biopharmaceutique. Dans ce cadre, le problème à la base de l'invention est de répondre aux exigences rappelées plus haut concernant la fonctionnalité du film multicouche final, la flexibilité et l'adaptabilité avec un nombre limité de films ou de matières premières, la sécurité de l'approvisionnement, le contrôle du film multicouche final et de son processus de fabrication, le prix de revient. La solution apportée repose sur le concept inventif consistant à associer et solidariser û en l'espèce par lamination - un film contact monocouche et un film fonctionnel multicouche, préparés à l'avance.40 Le film contact monocouche est: ^ constitué d'une matière choisie apte à : o entrer dans la constitution d'un film multicouche final de paroi de poche, o être au contact du produit biopharmaceutique, sans dégradation du film et du produit biopharmaceutique, o être soudable sur elle-même, ^ d'une épaisseur inférieure à l'épaisseur d'une couche unique de contact d'un film multicouche final de paroi de poche appropriée à la réalisation de soudures de la couche unique de contact sur elle-même, ^ dont l'une des faces a pour fonction d'être une interface de solidarisation avec une première interface de solidarisation du film fonctionnel multicouche, ^ dont l'autre des faces a pour fonction finale de constituer la face de contact du film multicouche final avec le produit biopharmaceutique. La matière constitutive de la couche contact monocouche est choisie dans la famille comprenant le polyéthylène (PE) et notamment le polyéthylène à basse densité linéaire (LLDPE), le polyéthylène vinyle acétate (EVA), le polypropylène (PP), l'éthylène-tétrafluoroéthylène (ETFE), le polyfluorure de vinylidène (PVDF) et les matériaux équivalents, dans le cadre de l'application considérée. Le film fonctionnel multicouche: ^ comprend au moins une couche de base de la même matière que le film contact monocouche et d'une épaisseur inférieure à l'épaisseur d'une couche unique de contact d'un film multicouche final de paroi de poche appropriée à la réalisation de soudures de la couche unique de contact sur elle-même, o dont l'une des faces a pour fonction d'être la première interface de solidarisation avec l'interface de solidarisation du film contact monocouche ou d'un autre film fonctionnel multicouche de structure identique ou non, o dont l'autre des faces a pour fonction d'être une seconde interface de solidarisation avec une interface de solidarisation d'une couche fonctionnelle adjacente, ^ et comprend au moins une couche fonctionnelle dont au moins une couche barrière aux gaz non dégradable à elle seule ou par association à une couche protectrice. Dans les réalisations considérées, le film fonctionnel multicouche comprend une pluralité de couches fonctionnelles superposées, choisies pour leur fonction de flexibilité, de robustesse, de manipulation, d'opacité ou au contraire de transparence. Les matériaux constitutifs des couches fonctionnelles sont choisis dans la famille comprenant le polyéthylène (PE) et notamment le polyéthylène à basse densité linéaire (LLDPE) ou le polyéthylène téréphtalate (PET), un polyamide (PA), le polyéthylène vinyle acétate (EVA), l'éthylène-alcool vinylique (EVOH), le styrène éthylène butadiène-styrène (SEBS), le polyéthylène téréphtalate 4 glycol (PETG), le polyfluorure de vinylidène (PVDF) ou encore l'aluminium et les matériaux équivalents, dans le cadre de l'application considérée. Des couches fonctionnelles ù ou agrégations de couches fonctionnelles ù en de tels matériaux sont associées de toute manière appropriée, en fonction des matériaux employés, tel que coextrusion ou lamination, le cas échéant avec présence d'une couche d'interface de liaison et d'association appropriée. Le procédé de fabrication d'un film multicouche final de paroi de poche est tel que : ^ d'une part, on fabrique ou dispose d'un film contact monocouche, ^ d'autre part, on fabrique ou dispose d'un film fonctionnel multicouche, ^ et on solidarise le film contact monocouche et le film fonctionnel multicouche, l'une des faces du film contact monocouche formant interface étant solidarisée à la face extérieure de la couche de base du film fonctionnel multicouche - de la même matière que le film contact monocouche -, formant première interface, et ce, par lamination. Le film multicouche final de paroi fabriqué par ce procédé comprend par conséquent une matière choisie pour être au contact du produit biopharmaceutique, sans dégradation du film et du produit biopharmaceutique, et à être soudable sur elle-même, et à se trouver en deux couche laminées appartenant au film contact monocouche et au film fonctionnel multicouche. En ce qui concerne la poche, la face de contact de sa paroi avec le produit biopharmaceutique est la face libre du film contact monocouche. Selon un autre aspect, l'invention a pour objet un agencement d'une structure de fabrication d'une pluralité de films multicouche finals de paroi de poche tels qu'ils ont été décrits, qui comprend : ^ au moins un site de fabrication de film contact, dans lequel est fabriqué au moins film contact monocouche, ^ au moins un site de fabrication de film fonctionnel, dans lequel est fabriquée une pluralité de films fonctionnels multicouche, ^ au moins un site de solidarisation film contact ù film fonctionnel, dans lequel du film contact monocouche fabriqué dans un site de fabrication de film contact et du film fonctionnel multicouche fabriqué dans un site de fabrication de film fonctionnel sont solidarisés l'un avec l'autre. Selon une réalisation, l'agencement comprend au moins un site de fabrication de couche du film fonctionnel, dans lequel est fabriquée au moins une couche du film fonctionnel, associé fonctionnellement à au moins un site de fabrication de film fonctionnel comportant cette couche. Selon les cas, un site de fabrication de couche du film fonctionnel et un site de fabrication de film fonctionnel sont communs ou distincts.40 Selon les réalisations, un site de fabrication de film contact et un site de solidarisation film contact - film fonctionnel sont communs ou distincts. Selon une caractéristique, un site de fabrication de couche du film fonctionnel ou un site de fabrication 5 de film fonctionnel comprend au moins une unité d'extrusion, d'extrusion soufflage, de coextrusion, de lamination. Selon une caractéristique, un site de solidarisation film contact - film fonctionnel comprend au moins une unité de lamination de film. Selon une caractéristique, l'agencement comprend également au moins un site de fabrication de poches à partir de film multicouche final. En particulier, un site de solidarisation film contact û film fonctionnel et un site de fabrication de poches à partir de film multicouche final sont communs. 15 On décrit maintenant plusieurs modes de réalisation de l'invention à l'aide des dessins, dans lesquels : - La figure 1 est une vue en perspective d'une poche à laquelle est destiné un film multicouche final de paroi. - La figure 2 est une vue en coupe d'un film multicouche final de paroi de poche selon une 20 représentation symbolique. - Les figures 3A, 3B, 3C, 3D sont quatre vues en coupe illustrant différentes réalisations de films fonctionnels multicouche. - Les figures 4A, 4B, 4C sont trois schémas en coupe de différentes variantes de films multicouche finals, les films fonctionnels multicouche étant formés de plusieurs sous-films fonctionnels 25 multicouche. - Les figures 5A à 5J sont dix schémas en coupe de différentes variantes de films multicouche finals. - La figure 6 est une vue schématique d'un agencement d'une structure de fabrication d'une pluralité de films multicouche finals de paroi de poche. 30 Une poche 1 telle que celle concernée ici est du type comportant une paroi 2 continue, formant une enveloppe, et des soudures 3 de la paroi 2 sur elle-même pour la fermer, ou à l'endroit d'un û ou de plusieurs - organe fonctionnel 4, dont au moins un port (entrée ou sortie), et, le cas échéant, un ou plusieurs dispositifs de mélange, aération... 35 Une telle poche 1 est destinée à être emplie de produit biopharmaceutique pour la préparation, la conservation, le transport ou l'utilisation de ce produit. La paroi 2 présente une face extérieure 5, en contact avec l'environnement extérieur de la poche 1, et une face intérieure 6, avec laquelle est en contact le produit pharmaceutique emplissant la poche 1. 10 40 Cette poche 1 peut être une poche 2D ou une poche 3D. La paroi 2 est réalisée en un film multicouche final 7. On qualifie ce film de final parce que, en tant que tel, il constitue la paroi 2, et ce par opposition au film contact monocouche 8 et au film fonctionnel multicouche 9 qui sont intégrés dans le film final 7, et que l'on peut qualifier, pour cette raison d'intermédiaire. Ainsi, les qualificatifs de « final » et « d'intermédiaire » doivent être compris relativement au degré d'avancement de l'élaboration du film 7 utilisé pour constituer la paroi 2 de la poche 1. Un tel film multicouche final 7 comprend plusieurs couches superposées et associées chacune à celle, ou aux deux, avec laquelle, ou lesquelles, elle est adjacente, chacune de ces couches étant en une matière choisie pour les propriétés qu'elle possède et qui sont recherchées pour le film multicouche final. Le terme « superposé » appliqué à deux couches (ou agrégations de couches), comme le terme « superposition », doit être compris comme signifiant que ces couches (ou agrégations de couches) sont disposées l'une sur l'autre directement ou moyennant le cas échéant une couche d'interface de liaison, sans restriction s'agissant de celle des couches (ou agrégations de couches) située au dessus ou en dessous de l'autre, la position dans l'espace de l'ensemble formé par ces deux couches étant a priori quelconque. Le terme « associé » appliqué à deux couches (ou agrégations de couches) doit être compris comme signifiant que ces deux couches (ou agrégations de couches) sont rendues solidaires entre elles de façon à former un ensemble cohérent, soit directement soit, si la solidarisation mutuelle directe des deux couches (ou agrégations de couches) n'est pas possible à raison des matériaux qui les constituent respectivement, moyennant une couche d'interface de liaison et d'association. L'homme du métier sait quels matériaux peuvent être solidarisés mutuellement directement et ceux qui nécesssitent une couche d'interface de liaison et d'association et le matériau constitutif de cette couche. Pour cette raison et afin de simplifier la description, celle-ci ne mentionne pas l'éventuelle existence d'une telle couche d'interface de liaison et d'association, même si celle-ci est nécessaire et prévue, la présence d'une couche d'interface de liaison et d'association appropriée étant alors et en effet implicite et à la portée de l'homme du métier. Le terme « adjacent » appliqué à deux couches (ou agrégations de couches) doit être compris comme signifiant que ces deux couches (ou agrégations de couches) sont contigües, directement ou moyennant le cas échéant une interface de liaison. La superposition de couches constitutive du film multicouche final 7 permet à ce dernier de remplir les exigences attendues en ce qui concerne la paroi 2 et donc la poche 1.40 On sait qu'une telle paroi 2 doit avoir une propriété barrière à haut degré d'étanchéité aux gaz. Elle doit être apte d'un point de vue mécanique à contenir le produit biopharmaceutique se trouvant dans la poche 1 et dont le volume peut être important. Elle doit également être apte à éviter les interactions indésirables avec l'environnement ou le produit biopharmaceutique, par exemple lors de la fabrication, du transport ou du stockage. Elle doit être propre, notamment au regard des particules ou sous l'angle biologique. Elle doit être non dégradable et présenter une haute résistance chimique. Elle doit être apte, également, à permettre que l'élaboration ou la conservation du produit biopharmaceutique soit assurée avec sécurité. Elle doit pouvoir être soudée, compte tenu de la présence des soudures 3 et du au moins un organe fonctionnel 4. Elle doit pouvoir être pliée et dépliée, aisément et sans détérioration. Elle doit présenter des qualités appropriées au regard de l'adhérence ou de la souplesse. Selon les cas, elle doit avoir une certaine transparence ou au contraire une certaine opacité. Le film multicouche final 7 comprend û et est constitué - un film contact monocouche 8 et un film fonctionnel multicouche 9. Le film contact monocouche 8 et le film fonctionnel multicouche 9 sont solidarisés l'un avec l'autre, en l'espèce par lamination. On décrit maintenant plus spécialement le film contact monocouche 8. Le film contact monocouche 8 est constitué d'une matière choisie pour présenter trois aptitudes. D'abord, la matière choisie doit avoir l'aptitude d'entrer dans la constitution d'un film multicouche final 7 destiné à une paroi 2 de poche 1. Ensuite, cette matière doit avoir l'aptitude d'être au contact du produit biopharmaceutique, sans dégradation du film 7, 8 et du produit biopharmaceutique. Enfin, cette matière doit avoir l'aptitude d'être soudable sur elle-même, pour pouvoir réaliser les soudures 3. Le film contact 8 est monocouche et constitué de cette matière ainsi choisie. Cette matière constitutive est choisie dans la famille comprenant le polyéthylène (PE) et notamment le polyéthylène à basse densité linéaire (LLDPE), le polyéthylène vinyle acétate (EVA), le polypropylène (PP), l'éthylène-tétrafluoroéthylène (ETFE) le polyfluorure de vinylidène (PVDF) et les matériaux équivalents, dans le cadre de l'application considérée. Le film contact monocouche 8 est d'une épaisseur inférieure à l'épaisseur qu'aurait une couche unique de contact d'un film multicouche final qui serait approprié à la réalisation de soudures 3 de la couche unique de contact sur elle-même. Par exemple, dans une réalisation typique, l'épaisseur du film contact monocouche 8 est inférieure à 150 microns. Le film contact monocouche 8 a deux faces, respectivement la face 10 et la face 11. La face 10 a pour fonction d'être une interface de solidarisation avec une première interface 13 du film fonctionnel multicouche 9. La face 11 a pour fonction finale de constituer la face de contact du film multicouche final 7 et de la paroi 2 de la poche 1 avec le produit biopharmaceutique, c'est-à-dire sa face intérieure 6. Un tel film contact monocouche 8 peut être réalisé par extrusion. Un tel film contact entre dans la composition des films multicouche finals 7, dans la diversité des compositions envisageables. Le film contact monocouche 8 est donc commun, au regard de sa 20 nature, à tout ces films 7. Pour cette raison, le film contact monocouche 8 peut être fabriqué en quantité importante par les fabricants de poches 1 et sous la maîtrise de ces fabricants. On décrit maintenant plus spécialement le film fonctionnel multicouche 9. 25 Tout d'abord, il est entendu que la qualification de fonctionnel donnée au film 9 ne signifie pas, a contrario, que le film contact monocouche 8 n'aurait aucune fonction. Elle signifie seulement que c'est le film 9 qui assure la diversité des fonctions recherchées pour le film final 7. Le film fonctionnel 9, à la différence du film contact monocouche 8, est multicouche. Le film fonctionnel multicouche 9 comprend au moins une couche de base 12, de la même matière que le film contact monocouche 8 ou d'une matière qui peut être associée à celle du film contact monocouche 8 par lamination. 35 La couche de base 12 est, comme le film contact monocouche 8, d'une épaisseur inférieure à l'épaisseur qu'aurait une couche unique de contact d'un film multicouche final qui serait approprié à la réalisation de soudures 3 de la couche unique de contact sur elle-même. Par exemple, dans une réalisation typique, l'épaisseur de la couche de base 12 est inférieure à 50 40 microns. 30 En général, l'épaisseur de la couche de base 12 est plus faible que celle du film contact 8. La couche de base 12 du film fonctionnel multicouche 9 a deux faces, respectivement la face 13 et la 5 face 14. La face 13 a pour fonction d'être une première interface de solidarisation avec l'interface 10 du film contact monocouche 8 (figure 2) ou avec une première interface 15 d'un autre film multicouche fonctionnel 9a, de structure identique ou non (figures 4A, 4B et 4C). Lorsque la face 13 a pour fonction d'être une première interface de solidarisation avec l'interface 10 du film contact monocouche 8, la face 14 a pour fonction d'être une seconde interface de solidarisation avec une interface de solidarisation 16 de la couche fonctionnelle adjacente 17a. 15 D'autre part, le film fonctionnel multicouche 9 comprend également au moins une couche 17b, barrière aux gaz, non dégradable à elle seule ou par association à une couche protectrice, cette fonction étant toujours exigée. Le film fonctionnel multicouche 9 comprend, outre la couche de base 12, une pluralité de n couches 20 fonctionnelles 17i, superposées, chacune solidarisée à une ou à deux couches adjacentes 17h et 17j. Ces couches fonctionnelles 17i sont déterminées et choisies pour la fonction recherchée dans le film multicouche final 7. Des exemples de telles fonctions sont la flexibilité, la robustesse, l'aptitude à la manipulation, l'opacité ou au contraire la transparence ou encore la biodégradabilité. Cette liste n'est 25 qu'exemplative et nullement limitative. Les matériaux constitutifs des couches fonctionnelles 17i sont choisis de manière à remplir la fonction recherchée. Par exemple, ces matériaux sont choisis dans la famille comprenant le polyéthylène (PE) et notamment le polyéthylène à basse densité linéaire (LLDPE) ou le polyéthylène téréphtalate (PET), 30 un polyamide (PA), le polyéthylène vinyle acétate (EVA), l'éthylène-alcool vinylique (EVOH), le styrène éthylène butadiène-styrène (SEBS), le polyéthylène téréphtalate glycol (PETG...), le polyfluorure de vinylidène (PVDF) ou encore l'aluminium et les matériaux équivalents, dans le cadre de l'application considérée. 35 Les couches constitutives du film fonctionnel multicouche 9, à savoir la couche de base 12 et les n couches fonctionnelles 17i, dont la couche adjacente 16a et la couche barrière aux gaz 17b, sont solidarisées de toute manière appropriée, en fonction des matériaux employés, tel que coextrusion ou lamination, le cas échéant avec présence d'une couche d'interface de liaison et d'association appropriée. 10 40 Ce qui est vrai des couches fonctionnelles 17i l'est également d'agrégations de couches fonctionelles. Les films fonctionnels multicouche 9 peuvent faire l'objet d'une grande variété de réalisation, selon le nombre de couches fonctionnelles 17i, leurs natures et leurs épaisseurs. Dans la réalisation de la figure 2, le film fonctionnel multicouche 9 comprend la couche de base 12 et deux couches fonctionnelles 17a et 17b. Une telle réalisation n'est qu'exemplative du concept inventif. Dans la réalisation de la figure 3A, encore plus simple, le film fonctionnel multicouche 9 comprend la 10 couche de base 12 et une seule couche fonctionnelle, 17a, b. Dans la réalisation de la figure 3B le film fonctionnel multicouche 9 comprend la couche de base 12 et trois couches fonctionnelles 17a, 17b et 17c. 15 Dans la réalisation de la figure 3C le film fonctionnel multicouche 9 comprend une première couche de base 12, une couche fonctionnelle 17a,b et une seconde couche de base 12 qui a ou non la même épaisseur que la première couche de base 12. Dans la réalisation de la figure 3D le film fonctionnel multicouche 9 comprend une première couche de 20 base 12, trois couches fonctionnelles 17a, 17b et 17c et une seconde couche de base 12 qui a ou non la même épaisseur que la première couche de base 12. Dans d'autres réalisations, le film fonctionnel multicouche 9 est formé de plusieurs sous-films fonctionnels multicouche 9a, 9b..., ayant chacun les caractéristiques de structure d'un film fonctionnel 25 multicouche tel 9 que cela a été décrit précédemment. Bien entendu, une seule couche de celles constitutives des sous-films fonctionnels multicouche 9a, 9b... fait fonction de couche de base 12, destinée à être solidarisée au film contact monocouche 8, comme cela a été décrit précédemment. Les sous-films fonctionnels multicouche 9a, 9b... sont solidarisés entre eux par lamination pour former un tout structurel. Ainsi, on peut envisager une réalisation modulaire des films fonctionnels 9, ce qui est avantageux eu 35 regard du processus de production. Dans la réalisation de la figure 4A, le film fonctionnel multicouche 9 est formé de deux sous-films fonctionnels multicouche 9a et 9b. L'un comporte en tout trois couches et l'autre en tout quatre couches. Ces deux sous-films 9a et 9b sont solidarisés entre eux par l'entremise de deux couches 40 externes 12. 30 Dans la réalisation de la figure 4B, le film fonctionnel multicouche 9 est formé de trois sous-films fonctionnels multicouche 9a, 9b et 9c, comportant, pour celui 9a destiné à être associé au film contact monocouche 8, cinq couches, pour celui 9b qui lui est adjacent, trois couches et pour celui 9c qui lui est adjacent quatre couches. Comme précédemment, les sous-films 9a, 9b et 9c sont solidarisés entre eux par l'entremise de deux couches externes 12. Dans la réalisation de la figure 4C, le film fonctionnel multicouche 9 est formé de quatre sous-films fonctionnels multicouche 9a, 9b, 9c et 9d, comportant, pour celui destiné à être associé au film contact monocouche 8, trois couches, pour celui qui lui est adjacent, trois couches également, pour celui qui lui est adjacent, trois couches également et pour celui qui lui est adjacent, deux couches. Comme précédemment, les sous-films 9a, 9b, 9c et 9d sont solidarisés entre eux par l'entremise de deux couches externes 12. Le procédé de fabrication d'un film multicouche final 7 consiste à fabriquer ou disposer d'un film contact monocouche 8 et d'un film fonctionnel multicouche 9, puis de les solidariser par lamination, l'une des faces 10 du film contact monocouche 8 formant interface étant solidarisée au contact avec la face extérieure 13 de la couche de base 12 du film fonctionnel multicouche 9. On décrit maintenant plusieurs réalisations possibles, purement exemplatives et non limitatives en relation avec les figures 5A à 5J. Dans le cas de la figure 5A, le film fonctionnel multicouche 9 destiné à être associé à un film monocouche 8 en LLDPE, comporte, outre et associé à la couche de base 12 de LLDPE : une couche d'EVOH une couche de PA une couche de PET laquelle constitue la couche extérieure du film fonctionnel multicouche 9 une fois associé au film monocouche 8 en LLDPE. Dans le cas de la figure 5B, le film fonctionnel multicouche 9 comporte, outre et associé à la couche de base 12 de LLDPE, une couche de PE. Dans le cas de la figure 5C, le film fonctionnel multicouche 9 comporte, outre et associé à la couche de base 12 de LLDPE : une couche d'EVOH une couche de PA deux couches de LLDPE une couche en matériau biodégradable (couche extérieure du film fonctionnel multicouche 9). Dans le cas de la figure 5D, le film fonctionnel multicouche 9 comporte, outre et associé à la couche de base 12 de LLDPE : ^ une couche en matériau biodégradable ^ deux couches de LLDPE une couche d'EVOH une couche de PA (couche extérieure du film fonctionnel multicouche 9). Dans le cas de la figure 5E, le film fonctionnel multicouche 9 comporte, outre et associé à la couche de base 12 de LLDPE, une couche d'aluminium (couche extérieure du film fonctionnel multicouche 9). 10 Dans le cas de la figure 5F, le film fonctionnel multicouche 9 comporte, outre et associé à la couche de base 12 de LLDPE : une couche d'aluminium deux couches de LLDPE 15 une couche de PEEK (couche extérieure du film fonctionnel multicouche 9). Dans le cas de la figure 5G, le film fonctionnel multicouche 9 comporte, outre et associé à la couche de base 12 de PE: une couche d'EVA 20 une couche d'EVOH une couche d'EVA une couche de PE (couche extérieure du film fonctionnel multicouche 9). Dans le cas de la figure 5H, le film fonctionnel multicouche 9 comporte, outre et associé à la couche 25 de base 12 de LLDPE : une couche d'EVOH une couche de LLDPE une couche de PE (couche extérieure du film fonctionnel multicouche 9). 30 Dans le cas de la figure 51, le film fonctionnel multicouche 9 comporte, outre et associé à la couche de base 12 d'EVA : une couche d'EVOH une couche d'EVA (couche extérieure du film fonctionnel multicouche 9). 35 Dans le cas de la figure 5J, le film fonctionnel multicouche 9 comporte, outre et associé à la couche de base 12 d'EVA : une couche d'EVOH une couche de PE (couche extérieure du film fonctionnel multicouche 9). Un agencement d'une structure de fabrication d'une pluralité de films multicouche finals 7 de paroi de poche comprend tout d'abord au moins un site de fabrication 18 de film contact, dans lequel est fabriqué au moins un film contact monocouche 8. L'agencement comprend ensuite au moins un site de fabrication 19 de film fonctionnel dans lequel est fabriquée une pluralité de films fonctionnels multicouche 9. Selon les cas, les films de couches fonctionnelles 17 sont fabriqués sur le site 19 ou bien il est prévu un ou plusieurs sites de fabrication 20 de films de couche fonctionnelle 17, dans lesquels sont fabriqués du film constitutif des couches fonctionnelles 17. De tels sites 19, 20, comprennent une ou plusieurs unités d'extrusion, d'extrusion soufflage, de coextrusion, de lamination, ces unités étant mises en oeuvre en fonction des besoins. Les sites 18, 19 et 20 peuvent être, en tout ou en partie, distincts ou communs. L'agencement comprend également au moins un site 21 de solidarisation film contact ù film fonctionnel, dans lequel du film contact monocouche 8 fabriqué dans un site 18 et du film fonctionnel multicouche 9 fabriqué dans un site 19 sont solidarisés l'un avec l'autre pour constituer du film multicouche final 7. De tels sites 21 comprennent une ou plusieurs unités de lamination de film. L'agencement comprend enfin au moins un site 22 de fabrication de poches 1 à partir de film multicouche final 7. Les sites 21 et 22 peuvent être, en tout ou en partie, distincts ou communs. 20 25 30 REVENDICATIONS1 Film contact monocouche (8), spécialement destiné, une fois solidarisé à un film fonctionnel multicouche (9), à constituer un film multicouche final (7) de paroi (2) de poche (1) - poche (1) comportant des soudures (3) au moins sur elle-même et destinée à être emplie de produit biopharmaceutique: ^ constitué d'une matière choisie apte à : o entrer dans la constitution d'un film multicouche final (7) de paroi de poche, o être au contact du produit biopharmaceutique, sans dégradation du film (7) et du produit biopharmaceutique, o être soudable sur elle-même, ^ d'une épaisseur inférieure à l'épaisseur d'une couche unique de contact d'un film multicouche final (7) de paroi de poche appropriée à la réalisation de soudures de la couche unique de contact sur elle-même, ^ dont l'une des faces a pour fonction d'être une interface de solidarisation avec une première interface de solidarisation du film fonctionnel multicouche (9), ^ dont l'autre des faces a pour fonction finale de constituer la face de contact du film multicouche final avec le produit biopharmaceutique. 2. Film contact monocouche (8) selon la revendication 1, caractérisé en ce que sa matière constitutive est choisie pour pouvoir être solidarisée avec une première interface de solidarisation du film fonctionnel multicouche (9) par lamination. 3. Film contact monocouche (8) selon l'une quelconque des revendications 1 et 2, caractérisé en ce que sa matière constitutive est choisie dans la famille comprenant le polyéthylène (PE) et notamment le polyéthylène à basse densité linéaire (LLDPE), le polyéthylène vinyle acétate (EVA), le polypropylène (PP), l'éthylène-tétrafluoroéthylène (ETFE) le polyfluorure de vinylidène (PVDF). 4. Film contact monocouche (8) selon l'une quelconque des revendications 1 et 2, caractérisé en ce que son épaisseur est inférieure à 150 microns. 5. Application d'une matière choisie apte à entrer dans la constitution d'un film multicouche final (7) de paroi (2) de poche (1) - poche (1) comportant des soudures au moins sur elle-même et destinée à être emplie de produit biopharmaceutique -, à être au contact d'un produit biopharmaceutique sans dégradation de la matière et du produit biopharmaceutique, et à être soudable sur elle-même, à la constitution d'un film contact monocouche (8), d'une épaisseur inférieure à l'épaisseur d'une couche unique de contact d'un film multicouche final (7) de paroi de poche appropriée en outre à la réalisation de soudures (3) de la couche unique de contact sur elle-même, dont l'une des faces a pour fonction d'être une interface de solidarisation avec une première interface de solidarisation d'un film fonctionnel multicouche (9), et dont l'autre des faces a pour fonction finale de constituer la face de contact du film multicouche final (7) de paroi (2) de poche (1) avec le produit biopharmaceutique. 6. Application selon la revendication 5, caractérisée en ce que la matière choisie est choisie dans la famille comprenant le polyéthylène (PE) et notamment le polyéthylène à basse densité linéaire (LLDPE), le polyéthylène vinyle acétate (EVA), le polypropylène (PP), l'éthylènetétrafluoroéthylène (ETFE) le polyfluorure de vinylidène (PVDF). 7. Film fonctionnel multicouche (9), spécialement destiné, une fois solidarisé à un film contact monocouche (8) selon l'une quelconque des revendications 1 à 4, à constituer un film multicouche final (7) de paroi (2) de poche (1) - poche (1) comportant des soudures (3) au moins sur elle-même et destinée à être emplie de produit biopharmaceutique: ^ comprenant au moins une couche de base (12) de la même matière que le film contact monocouche (8) et d'une épaisseur inférieure à l'épaisseur d'une couche unique de contact d'un film multicouche final (7) de paroi de poche appropriée en outre à la réalisation de soudures de la couche unique de contact sur elle-même, o dont l'une des faces a pour fonction d'être la première interface de solidarisation avec l'interface de solidarisation du film contact monocouche ou avec une première interface d'un autre film fonctionnel multicouche (9a) de structure identique ou non, o dont l'autre des faces a pour fonction d'être une seconde interface de solidarisation avec une interface de solidarisation d'une couche fonctionnelle adjacente, ^ et comprenant et comprenant au moins une couche fonctionnelle dont au moins une couche barrière aux gaz non dégradable à elle seule ou par association à une couche protectrice. 8. Film fonctionnel multicouche (9), spécialement destiné, une fois solidarisé à un film contact monocouche (8) selon l'une quelconque des revendications 1 à 4, à constituer un film multicouche final (7) de paroi (2) de poche (1) - poche (1) comportant des soudures (3) au moins sur elle-même et destinée à être emplie de produit biopharmaceutique: ^ comprenant au moins une couche de base (12) d'une matière apte à être associée à celle du film contact monocouche (8) par lamination, et d'une épaisseur inférieure à l'épaisseur d'une couche unique de contact d'un film multicouche final (7) de paroi de poche appropriée en outre à la réalisation de soudures de la couche unique de contact sur elle-même, o dont l'une des faces a pour fonction d'être la première interface de solidarisation avec l'interface de solidarisation du film contact monocouche ou avec une première interface d'un autre film fonctionnel multicouche (9a) de structure identique ou non, o dont l'autre des faces a pour fonction d'être une seconde interface de solidarisation avec une interface de solidarisation d'une couche fonctionnelle adjacente, et comprenant et comprenant au moins une couche fonctionnelle dont au moins une couche barrière aux gaz non dégradable à elle seule ou par association à une couche protectrice. 9. Film fonctionnel multicouche (9) selon l'une quelconque des revendications 7 et 8, caractérisé en ce qu'il comprend une pluralité de couches fonctionnelles superposées (17a, 17b...), chacune solidarisée à la ou aux couches adjacentes. 10. Film fonctionnel multicouche (9) selon l'une quelconque des revendications 7 à 9, caractérisé en ce que les couches fonctionnelles (17a, 17b...) sont choisies pour leur fonction de flexibilité, de robustesse, de manipulation, d'opacité ou au contraire de transparence. 10 11. Film fonctionnel multicouche (9) selon l'une quelconque des revendications 7 à 10, caractérisé en ce que les matériaux constitutifs de la ou des couches fonctionnelles sont choisis dans la famille comprenant le polyéthylène (PE) et notamment le polyéthylène à basse densité linéaire (LLDPE) ou le polyéthylène téréphtalate (PET), un polyamide (PA), le polyéthylène vinyle acétate (EVA), l'éthylène-alcool vinylique (EVOH), le styrène éthylène butadiène-styrène (SEBS), le 15 polyéthylène téréphtalate glycol (PETG...), le polyfluorure de vinylidène (PVDF) ou encore l'aluminium et les matériaux équivalents, dans le cadre de l'application considérée. 12. Film fonctionnel multicouche (9) selon l'une quelconque des revendications 7 à 11, caractérisé en ce que les couches ù ou agrégations de couches ù du film fonctionnel multicouche (9) sont 20 associées, en fonction des matériaux employés, par coextrusion ou lamination. 13. Film fonctionnel multicouche (9) selon l'une quelconque des revendications 7 à 12, caractérisé en ce qu'il est formé de plusieurs sous-films fonctionnels multicouche (9a, 9b...) ayant chacun les caractéristiques de structure d'un film fonctionnel multicouche (9). 14. Film fonctionnel multicouche (9) selon l'une quelconque des revendications 7 à 13, caractérisé en ce qu'il comporte, associé à une couche de base (12) de LLDPE, une couche d'EVOH, une couche de PA et une couche de PET qui constitue la couche extérieure du film fonctionnel multicouche 9 une fois associé au film monocouche 8 en LLDPE. 15. Film fonctionnel multicouche (9) selon l'une quelconque des revendications 7 à 13, caractérisé en ce qu'il comporte, associé à une couche de base (12) de LLDPE, une couche de PE. 16. Film fonctionnel multicouche (9) selon l'une quelconque des revendications 7 à 13, caractérisé en 35 ce qu'il comporte, associé à une couche de base (12) de LLDPE, une couche d'EVOH, une couche de PA, deux couches de LLDPE et une couche en matériau biodégradable qui constitue la couche extérieure du film fonctionnel multicouche (9). 17. Film fonctionnel multicouche (9) selon l'une quelconque des revendications 7 à 13, caractérisé en 40 ce qu'il comporte, associé à une couche de base (12) de LLDPE, une couche en matériau 25 30 biodégradable, deux couches de LLDPE, une couche d'EVOH et une couche de PA qui constitue la couche extérieure du film fonctionnel multicouche (9). 18. Film fonctionnel multicouche (9) selon l'une quelconque des revendications 7 à 13, caractérisé en ce qu'il comporte, associé à une couche de base (12) de LLDPE, une couche d'aluminium qui constitue la couche extérieure du film fonctionnel multicouche (9). 19. Film fonctionnel multicouche (9) selon l'une quelconque des revendications 7 à 13, caractérisé en ce qu'il comporte, associé à une couche de base (12) de LLDPE, une couche d'aluminium, deux couches de LLDPE et une couche de PEEK qui constitue la couche extérieure du film fonctionnel multicouche (9). 20. Film fonctionnel multicouche (9) selon l'une quelconque des revendications 7 à 13, caractérisé en ce qu'il comporte, associé à une couche de base (12) de PE, une couche d'EVA, une couche d'EVOH, une couche d'EVA et une couche de PE qui constitue la couche extérieure du film fonctionnel multicouche (9). 21 Film fonctionnel multicouche (9) selon l'une quelconque des revendications 7 à 13, caractérisé en ce qu'il comporte, associé à une couche de base (12) de LLDPE, une couche d'EVOH, une couche de LLDPE et une couche de PE qui constitue la couche extérieure du film fonctionnel multicouche (9). 22. Procédé de fabrication d'un film multicouche final (7) de paroi (2) de poche (1) - poche (1) comportant des soudures (3) au moins sur elle-même et destinée à être emplie de produit biopharmaceutique -, dans lequel : ^ d'une part, on fabrique ou dispose d'un film contact monocouche (8) selon l'une quelconque des revendications 1 à 3, ^ d'autre part, on fabrique ou dispose d'un film fonctionnel multicouche (9) selon l'une quelconque des revendications 7 à 21, ^ et on solidarise le film contact monocouche (8) et le film fonctionnel multicouche (9), l'une des faces du film contact monocouche (8) formant interface étant solidarisée au contact avec la face extérieure de la couche de base du film fonctionnel multicouche (9). 23. Procédé de fabrication d'un film multicouche final de paroi de poche selon la revendication 22, caractérisé par le fait que l'on choisit une couche de base (12) de la même matière que celle du film contact monocouche (8). 24. Procédé de fabrication d'un film multicouche final de paroi de poche selon l'une quelconque des revendications 22 et 23, caractérisé par le fait que l'on solidarise le film contact monocouche (8) et le film fonctionnel multicouche (9) par lamination. 25. Film multicouche final (7) de paroi (2) de poche (1) - poche (1) comportant des soudures (3) au moins sur elle-même et destinée à être emplie de produit biopharmaceutique -, comprenant : ^ un film contact monocouche (8) selon l'une quelconque des revendications 1 à 3, ^ un film fonctionnel multicouche (9) selon l'une quelconque des revendications 7 à 20, ^ le film contact monocouche (8) et le film fonctionnel multicouche (9) étant solidarisés l'un avec l'autre. 26. Film multicouche final (7) de paroi (2) de poche (1) selon la revendication 25, caractérisé par le fait que la couche de base (12) et le film contact monocouche (8) sont dans la même matière. 27. Film multicouche final (7) de paroi de poche selon l'une quelconque des revendications 25 et 26, caractérisé par le fait que la couche de base (12) et le film contact monocouche (8) sont solidarisés par lamination. 28. Film multicouche final (7) de paroi (2) de poche (1) selon l'une quelconque des revendications 25 à 27, caractérisé par le fait qu'il comprend une matière choisie pour être au contact du produit biopharmaceutique, sans dégradation du film et du produit biopharmaceutique, et à être soudable sur elle-même, en deux couche laminées appartenant au film contact monocouche et au film multicouche intermédiaire. 29. Poche (1) du type comportant une paroi (2) formant enveloppe et des soudures (3) au moins sur elle-même, destinée à être emplie de produit biopharmaceutique, caractérisée par le fait que la paroi (2) est un film multicouche final (7) de paroi de poche selon l'une quelconque des revendications 25 à 28. 30. Agencement d'une structure de fabrication d'une pluralité de films multicouche finals (7) de paroi (2) de poche (1) selon l'une quelconque des revendications 26 à 28, caractérisé en ce qu'elle comprend : ^ au moins un site de fabrication (18) de film contact, dans lequel est fabriqué au moins film contact monocouche (8) selon l'une quelconque des revendications 1 à 3, ^ au moins un site de fabrication (19) de film fonctionnel, dans lequel est fabriquée une pluralité de films fonctionnels multicouche (9) selon l'une quelconque des revendications 7 à 21, ^ au moins un site de solidarisation film contact ù film fonctionnel (21), dans lequel du film contact monocouche (8) fabriqué dans un site de fabrication de film contact (18) et du film fonctionnel multicouche (9) fabriqué dans un site de fabrication (19) de film fonctionnel sont solidarisés l'un avec l'autre. 31 Agencement selon la revendication 30, caractérisé en ce qu'il comprend au moins un site de fabrication (20) de film de couche fonctionnelle (17), dans lequel est fabriqué du film de couches fonctionnelles, associé fonctionnellement à au moins un site (19) de fabrication de film fonctionnel multicouche (9) comportant cette couche (17). 32. Agencement selon la revendication 31, caractérisé en ce qu'un site de fabrication (19) et un site de fabrication (20) sont communs. 33. Agencement selon la revendication 31, caractérisé en ce que un site de fabrication (19) et un site de fabrication (20) sont distincts. 34. Agencement selon l'une quelconque des revendications 30 à 33, caractérisé en ce qu'un site de fabrication (18) et un site de solidarisation film contact - film fonctionnel (21) sont communs. 35. Agencement selon l'une quelconque des revendications 30 à 33, caractérisé en ce qu'un site de fabrication (18) et un site de solidarisation film contact - film fonctionnel (21) sont distincts. 36. Agencement selon l'une quelconque des revendications 30 à 35, caractérisé en ce qu'un site de 20 fabrication (20) de film de couche fonctionnelle ou un site (19) de fabrication de film fonctionnel multicouche (9) comprend au moins une unité d'extrusion, d'extrusion soufflage, de coextrusion, de lamination. 37. Agencement selon l'une quelconque des revendications 30 à 36, caractérisé en ce qu'un site de 25 solidarisation film contact - film fonctionnel (21) comprend au moins une unité de lamination de film. 38. Agencement selon l'une quelconque des revendications 30 à 37, caractérisé en ce qu'il comprend également au moins un site de fabrication (22) de poches (1) à partir de film multicouche final (7). 39. Agencement selon la revendication 38, caractérisé en ce qu'un site de solidarisation film contact û film fonctionnel (21) et un site de fabrication (22) de poches sont communs. 30